СПОСОБ ИЗГОТОВЛЕНИЯ ЭЛАСТИЧНОГО НЕТКАНОГО КОМПОЗИТНОГО МАТЕРИАЛА

1. Способ изготовления полотна эластичного нетканого композитного материала (24), включающий:
подачу и перемещение в продольном направлении (L) первого слоя нетканого материала (4, 4а);
подачу множества эластичных волокон (6);
соединение множества эластичных волокон (6) с первой стороной (70) слоя нетканого материала (4, 4а) с получением композитного материала (14), причем эластичные волокна (6) соединяют с первым слоем нетканого материала (4, 4а,) с коэффициентом напряжения менее 1,5;
перерастяжение по меньшей мере в некоторых местах первого слоя нетканого материала (4, 4а) в продольном направлении (L) за счет пропускания композитного материала (14) через зазор между двумя профилированными взаимозацепляющимися тянущими роликами (15), за счет чего композитный материал (14) растягивается в продольном направлении (L), причем первые области (20) первого слоя нетканого материала (4, 4а) перерастянуты сильнее, чем вторые области (21) первого слоя нетканого материала (4, 4а), при этом первые области (20) и вторые области (21) первого слоя нетканого материала (4, 4а) имеют форму полос и чередуются в направлении, перпендикулярном продольному направлению (L);
2
при этом эластичные волокна (6) упорядочены в нетканом композитном материале (24) таким образом, что они в основном ориентированы в продольном направлении (L) и имеют не более 10 точек пересечения друг с другом на см.
2. Способ по п.1, отличающийся тем, что эластичные волокна (6) непосредственно соединяют с первым слоем нетканого материала (4, 4а), причем эластичные волокна (6) совместно со слоем нетканого материала (4, 4а) пропускают через прессующий зазор (12), в частности через подогреваемый прессующий зазор (12) второй пары роликов, в частности пары каландрирующих роликов (13).
3. Способ по п.1, отличающийся тем, что полотно нетканого композитного материала (24) после перерастяжения первого слоя нетканого материала (4, 4а) фиксируют по его ширине, в результате чего обеспечивается противодействие усадке полотна в поперечном направлении (Q), причем усадка полотна нетканого композитного материала (24) составляет менее 50%, в частности менее 30%, еще в частности менее 20% и еще в частности менее 10%.
4. Способ по п.1, отличающийся тем, что способ включает в себя подачу второго слоя нетканого материала (10, 10а), имеющего первую сторону (72) и вторую сторону (71), причем вторую сторону (71) второго слоя нетканого материала (10, 10а) соединяют с первой стороной (70) первого слоя нетканого материала (4, 4а), так что эластичные волокна (6) располагаются между первым слоем нетканого материала (4, 4а) и вторым слоем нетканого материала (10, 10а) по типу сандвича, и предпочтительно они также соединены со вторым слоем нетканого материала (10, 10а).
5. Способ по любому из пп.1-4, отличающийся тем, что эластичные волокна (6) соединяют с первым и/или вторым слоем нетканого материала (4, 4а, 10, 10а) с коэффициентом напряжения менее 1,3, предпочтительно менее 1,2, более предпочтительно менее 1,1, еще более предпочтительно менее 1,05.
6. Способ по любому из пп.1-4, отличающийся тем, что вторые области (21) по существу не перерастянуты.
7. Способ по любому из пп.1-4, отличающийся тем, что композитный материал (14) при пропускании через зазор пары профилированных взаимозацепляющихся тянущих роликов (15) растягивается на 35 - 300%, в частности на 50 - 200%.
8. Способ изготовления полотна эластичного нетканого композитного материала (24), включающий:
подачу и перемещение в продольном направлении (L) первого слоя нетканого материала (4, 4а);
подачу множества эластичных волокон (6);
соединение множества эластичных волокон (6) с первой стороной (70) слоя нетканого материала (4, 4а) с получением композитного материала (14), причем эластичные волокна (6) соединяют с первым слоем нетканого материала (4, 4а,) с коэффициентом напряжения менее 1,5;
перерастяжение, по меньшей мере - в некоторых местах, первого слоя нетканого материала (4, 4а) в продольном направлении (L) за счет пропускания композитного материала (14) через зазор между двумя профилированными взаимозацепляющимися тянущими роликами (15), за счет чего композитный материал (14) растягивается в продольном направлении (L),
причем первые области (20) первого слоя нетканого материала (4, 4а) перерастянуты сильнее, чем вторые области (21) первого слоя нетканого материала (4, 4а), при этом первые области (20) и вторые области (21) первого слоя нетканого материала (4, 4а) имеют форму полос и чередуются в направлении, перпендикулярном продольному направлению (L);
2
при этом эластичные волокна (6) упорядочены в нетканом композитном материале (24) таким образом, что они в основном ориентированы в продольном направлении (L) и имеют не более 10 точек пересечения друг с другом на см,
при этом прочность эластичных волокон (6) составляет от 4 до 700 дтекс, в частности от 50 до 300 дтекс, еще в частности от 100 до 200 дтекс.
9. Способ по п.8, отличающийся тем, что первый и/или второй слой нетканого материала (4, 4а, 10, 10а) является неэластичным в продольном направлении (L) и/или в поперечном направлении (Q).
10. Способ по п.8 или 9, отличающийся тем, что эластичные волокна (6) содержат термопластичный, в частности экструдируемый, полимер, выбранный из группы, состоящей из полиуретанов, эластичных сложных полиэфиров, эластичных полиамидов, эластичных блоксополимеров, или состоят из такого полимера.
11. Способ по п.8 или 9, отличающийся тем, что эластичные волокна (6) соединяют с первым и/или вторым слоем нетканого материала (4, 4а, 10, 10а) с коэффициентом напряжения менее 1,3, предпочтительно менее 1,2, более предпочтительно менее 1,1, еще более предпочтительно менее 1,05.
2
2
2
2
2
12. Эластичный нетканый композитный материал (24), изготовленный способом по п.1, отличающийся тем, что эластичные волокна (6) имеют не более 8, предпочтительно не более 5, более предпочтительно не более 3, еще более предпочтительно не более 1, наиболее предпочтительно 0 точек пересечения друг с другом на см, при этом первый слой нетканого материала (4, 4а) и/или второй слой нетканого материала 910, 10а) имеют массу в пересчете на единицу площади, равную от 5 до 30 г/м, предпочтительно равную от 8 до 25 г/м, более предпочтительно от 10 до 22 г/м и еще более предпочтительно от 12 до 18 г/м.
13. Эластичный нетканый композитный материал (24), изготовленный способом по п.1, отличающийся тем, что эластичные волокна (6) в поперечном направлении отстоят друг от друга на расстояние, равное от 0,5 до 10 мм, предпочтительно от 1 до 5 мм, более предпочтительно от 1,2 до 3,5 мм.
14. Эластичный нетканый композитный материал (24), изготовленный способом по п.1, отличающийся тем, что массовая доля эластичных волокон (6) в общей массе нетканого композитного материала (24) составляет менее 40%, предпочтительно менее 30%, более предпочтительно менее 20%, еще более предпочтительно менее 15%, еще более предпочтительно менее 10%, но в частности более 5%.
15. Эластичный нетканый композитный материал (24), изготовленный способом по п.1, отличающийся тем, что первый слой нетканого материала (4, 4а) и предпочтительно второй слой нетканого материала (10, 10а) содержат волокна с первым титром, измеряемым в дтекс, или состоят из таких волокон, а эластичные волокна имеют второй титр, причем этот второй титр больше первого титра, предпочтительно больше до 100%, более предпочтительно больше до 200%, еще более предпочтительно больше до 500%, в частности больше не более чем на 5000%, предпочтительно больше не более чем на 4000%, еще более предпочтительно больше не более чем на 3000%.
16. Одноразовое абсорбирующее гигиеническое изделие (60) в форме панталон с непрерывным замкнутым краем (62), образующим отверстие для талии, и с отверстиями для ног (63), с передней деталью (64) и с задней деталью (65), имеющими продольные краевые области (61), причем передняя деталь и задняя деталь находятся на определенном расстоянии друг от друга в продольном направлении и соединены абсорбирующей деталью (66), соединяющей переднюю деталь (64) и заднюю деталь (65) в продольном направлении гигиенического изделия, при этом непрерывный замкнутый край (62), окружающий талию, и отверстия для ног (63) образованы в результате соединения продольных боковых участков (61) передней детали (64) и задней детали (65); передняя деталь (64) и/или задняя деталь (65) содержат нетканый композитный материал (24) по любому из предыдущих пп.12-15 или состоят из такого материала, причем продольное направление (L) нетканого композитного материала (24) ориентировано по существу перпендикулярно к продольному направлению (LR) гигиенического изделия (60), при этом удлинение нетканого композитного материала (24) передней детали (64) и/или задней детали (65) в продольном направлении (LR) гигиенического изделия составляет от 8 до 50 см, предпочтительно от 10 до 40 см, и еще более предпочтительно от 12 до 30 см.